(57)【特許請求の範囲】
【請求項１】
光触媒層と、
前記光触媒層上に配置され、蒸着法にて形成される集電層と、を有する水分解用光触媒電極であって、
前記集電層が、錫層であり、
前記蒸着法が、抵抗加熱蒸着法、高周波加熱蒸着法、電子ビーム蒸着法、または、イオンビーム蒸着法であり、
前記蒸着法の際の成膜レートが、０．５〜５００ｎｍ／ｓである、水分解用光触媒電極。
【請求項２】
前記光触媒層と前記集電層との間に、さらに、半導体または良導体を含むコンタクト層を有し、
前記コンタクト層が蒸着法にて形成される、請求項１に記載の水分解用光触媒電極。
【請求項３】
前記集電層の抵抗値が、４．０Ω／□以下である、請求項１または２に記載の水分解用光触媒電極。
【請求項４】
前記蒸着法が、抵抗加熱蒸着法、高周波加熱蒸着法、または、電子ビーム蒸着法であり、
前記蒸着法の際の成膜レートが、１〜５０ｎｍ／ｓである、請求項１〜３のいずれか１項に記載の水分解用光触媒電極。
【請求項５】
請求項１〜４のいずれか１項に記載の水分解用光触媒電極の製造方法であって、
抵抗加熱蒸着法、高周波加熱蒸着法、または、電子ビーム蒸着法の蒸着法によって、前記集電層を形成する工程を含む、水分解用光触媒電極の製造方法。
【発明の詳細な説明】
【技術分野】
【０００１】
本発明は、水分解用光触媒電極に関する。
【背景技術】
【０００２】
炭酸ガス排出削減、エネルギーのクリーン化の観点から、太陽エネルギーを利用して、光触媒により水を分解して、水素や酸素を製造する技術に注目が集まっている。
光触媒による水分解反応に関する研究は数多くなされており、例えば、非特許文献１においては粒子転写法（particle transfer method）によって水分解用光触媒電極を形成する方法が開示されている。より具体的には、上記粒子転写法においては、まず、基材上に光触媒粒子を含む光触媒層を配置して、光触媒層上にさらに集電層を配置して、その後、集電層を剥離することにより、光触媒層と集電層とを含む水分解用光触媒電極が形成される。なお、非特許文献１においては、上記集電層の形成は、スパッタリング法によって実施されている。
【先行技術文献】
【特許文献】
【０００３】
【非特許文献１】Ｃｈｅｍ．Ｓｃｉ．，２０１３，４，１１２０−１１２４
【発明の概要】
【発明が解決しようとする課題】
【０００４】
一方、近年、より効率よく水分解を進めることが求められており、光触媒電極の特性に関してより一層の向上が求められている。特に、より高い光電流密度を実現することが求められると共に、暗電流のより一層の低減も求められている。
本発明者らが、非特許文献１に記載されるような、スパッタリングにて集電層を形成し、得られた水分解用光触媒電極に関して上記特性（光電流密度、暗電流）を評価したところ、昨今要求されるレベルを必ずしも満たしておらず、さらなる改良が必要であった。
【０００５】
本発明は、上記実情に鑑みて、高い光電流密度を示すと共に、暗電流が低減された、水分解用光触媒電極を提供することを課題とする。
【課題を解決するための手段】
【０００６】
本発明者らは、従来技術の問題点について鋭意検討を行ったところ、集電層を蒸着法にて形成することにより、上記課題を解決できることを見出した。
つまり、本発明者らは、以下の構成により上記課題が解決できることを見出した。
【０００７】
（１）  光触媒層と、
光触媒層上に配置され、蒸着法にて形成される集電層と、を有する水分解用光触媒電極。
（２）  光触媒層と集電層との間に、さらに、半導体または良導体を含むコンタクト層を有し、
コンタクト層が蒸着法にて形成される、（１）に記載の水分解用光触媒電極。
（３）  蒸着法が、抵抗加熱蒸着法またはイオンビーム蒸着法である、（１）または（２）に記載の水分解用光触媒電極。
（４）  集電層が、錫または金を含む、（１）〜（３）のいずれかに記載の水分解用光触媒電極。
（５）  集電層の抵抗値が、４．０Ω／以下である、（１）〜（４）のいずれかに記載の水分解用光触媒電極。
【発明の効果】
【０００８】
本発明によれば、高い光電流密度を示すと共に、暗電流が低減された、水分解用光触媒電極を提供することができる。
【図面の簡単な説明】
【０００９】
【図１】本発明の水分解用光触媒電極の一実施形態の模式的断面図である。
【図２】本発明の水分解用光触媒電極の他の実施形態の模式的断面図である。
【図３】本発明の水分解用光触媒電極の製造方法の一実施形態を工程順に示す模式的断面図である。
【発明を実施するための形態】
【００１０】
以下に、本発明の水分解用光触媒電極について詳述する。
まず、本発明の従来技術と比較した特徴点の一つとしては、集電層を蒸着法にて形成している点が挙げられる。本発明の効果が得られる詳細は不明だが、以下のように推測される。まず、従来技術においては主にスパッタリング法にて光触媒層上に集電層を形成していたが、この方法ではスパッタリングの際に光触媒層中の光触媒材料へ、プラズマによるダメージを与えてしまう、および、集電層自体もプラズマによるダメージを受けてしまい抵抗が上昇するなどが想定され、各種特性が悪化していたと考えられる。そこで、本発明者らは、集電層の形成方法として蒸着法を採用したところ、集電層形成の際の光触媒材料および集電層自体へのダメージが抑制され、結果として、光電流密度の上昇、および、暗電流の低減が実現されたと推測される。
さらに、集電層の材料として錫を用いる場合は、チタンに比べ表面酸化被膜が出来にくいため、光触媒層との間の酸化被膜が薄くなり、結果として、光電流密度の上昇、および、暗電流の低減が実現されたと推測される。
【００１１】
図１に、本発明の水分解用光触媒電極の一実施形態の断面図を示す。図１に示すように、水分解用光触媒電極（以後、単に「電極」とも称する）１０は、光触媒層１２と、集電層１４とを備える。電極１０においては、光照射によって光触媒層１２にて生成した電子が集電層１４へと流れる。なお、通常、電極１０には、白抜き矢印の方向から光が照射される場合が多く、その場合、光触媒層１２の集電層１４とは反対側の表面が受光面となる。
なお、水分解用光触媒電極の他の実施形態としては、図２に示すように、電極１００は、光触媒層１２と集電層１４との間に、さらにコンタクト層１６を有していてもよい。
以下、電極を構成する各部材について詳述する。
【００１２】
＜光触媒層＞
光触媒層は、光触媒（光触媒材料）を含む層であり、図１および図２においては、光触媒層１２には光触媒粒子１８が含まれる。なお、本発明は図１および図２の形態には限定されず、光触媒の形状は粒状以外であってもよい。
【００１３】
光触媒の種類は特に制限されないが、例えば、水素イオンまたは水を還元する、水素発生側の光触媒としては、具体的には、ＳｒＴｉＯ３、ＬａＴｉ２Ｏ７、ＳｎＮｂ２Ｏ６、ＣｕＢｉ２Ｏ４、Ｃｒ，Ｎｉ，Ｓｂ，Ｎｂ，Ｔｈ，Ｒｈ，ＳｂなどをドープしたＴｉＯ２、Ｃｒ，Ｓｂ，Ｔａ，Ｒｈ，Ｎａ，Ｇａ，Ｋ，ＬａなどをドープしたＳｒＴｉＯ３、Ｃｒ，ＦｅなどをドープしたＬａ２Ｔｉ２Ｏ７またはＳｎＮｂ２Ｏ６などの酸化物；
ＬａＴｉＯ２Ｎ、ＢａＮｂＯ２Ｎ、ＣａＴａＯ２Ｎ、ＳｒＴａＯ２Ｎ、ＢａＴａＯ２Ｎ、ＬａＴａＯ２Ｎ、Ｙ２Ｔａ２Ｏ５Ｎ２、Ｚｒ１＋ｘＧｅＮ２Ｏｘ、Ｇａ１−ｘＺｎｘＮ１−ｘＯｘ（ｘは、０〜１の数値を表す。以下、同様）などのオキシナイトライド化合物；
Ｔａ３Ｎ５、ＧａＮ、ＭｇをドープしたＧａＮ、Ｇｅ３Ｎ４などのナイトライド化合物；
ＺｎＳ、Ｃｕ，Ｎｉ，ＰｂをドープしたＺｎＳ、ＡｇをドープしたＣｄＳ、ＣｄｘＺｎ１−ｘＳ、ＣｕＩｎＳ２、ＣｕＩｎ５Ｓ８、ＣｕＧａＳ２、ＣｕＧａ３Ｓ５、ＣｕＧａ５Ｓ８、ＡｇＧａＳ２、ＡｇＧａ３Ｓ５、ＡｇＧａ５Ｓ８、ＡｇＧａ０．９Ｉｎ０．１Ｓ２、ＡｇＩｎ５Ｓ８、ＮａＩｎＳ２、ＡｇＩｎＺｎ７Ｓ９、ＣｕＩｎＧａＳ２、Ｃｕ０．０９Ｉｎ０．０９Ｚｎ１．８２Ｓ２、Ｃｕ０．２５Ａｇ０．２５Ｉｎ０．５ＺｎＳ２、Ｃｕ２ＺｎＳｎＳ４などのサルファイド化合物；
Ｓｍ２Ｔｉ２Ｏ５Ｓ２、Ｌａ５Ｔｉ２ＣｕＳ５Ｏ７、Ｌａ５Ｔｉ２ＡｇＳ５Ｏ７、Ｌａ５Ｔｉ２ＡｇＯ５Ｓ７などのオキシサルファイド化合物；
Ｌａ，Ｉｎを含むオキシサルファイド化合物；
ＣｕＧａＳｅ２、ＣｕＧａ３Ｓｅ５、ＣｕＧａ５Ｓｅ８、ＡｇｘＣｕ１−ｘＧａＳｅ２、ＡｇｘＣｕ１−ｘＧａ３Ｓｅ５、ＡｇｘＣｕ１−ｘＧａ５Ｓｅ８、ＡｇＧａＳｅ２、ＡｇＧａ３Ｓｅ５ＡｇＧａ５Ｓｅ８、ＣｕＩｎＧａＳｅ２などのセレナイド化合物；
Ｌａ５Ｔｉ２ＣｕＳｅ５Ｏ７、Ｌａ５Ｔｉ２ＡｇＳｅ５Ｏ７などのオキシセレナイド化合物；
Ｌａ５Ｔｉ２Ｃｕ（Ｓｘ，Ｓｅ１−ｘ）５Ｏ７、Ｌａ５Ｔｉ２Ａｇ（Ｓｘ，Ｓｅ１−ｘ）５Ｏ７などの部分的にＳ、Ｓｅが任意の割合で混合したカルコゲナイド化合物；などが挙げられる。
【００１４】
また、光触媒の他の態様としては、例えば、水分子または水酸化物イオンを酸素分子に酸化する、酸素発生側の光触媒としては、具体的には、Ｃｒ，Ｎｉ，Ｓｂ，Ｎｂ，Ｔｈ，Ｒｈ，ＳｂなどをドープしたＴｉＯ２やＷＯ３、ＢｉＷＯ６、Ｂｉ2ＭｏＯ６、Ｉｎ２Ｏ３（ＺnＯ）３、、ＰｂＢｉ２Ｎｂ２Ｏ９、ＢｉＶＯ４、Ａｇ３ＶＯ４、ＡｇＬｉ１／３Ｔｉ２／３Ｏ２、ＡｇＬｉ１／３Ｓｎ２／３Ｏ２などの酸化物；
ＬａＴｉＯ２Ｎ、ＣａＮｂＯ２Ｎ、ＢａＮｂＯ２Ｎ、ＳｒＮｂＯ２Ｎ、ＬａＮｂＯ２Ｎ、ＴａＯＮ、ＣａＴａＯ２Ｎ、ＳｒＴａＯ２Ｎ、ＢａＴａＯ２Ｎ、ＬａＴａＯ２Ｎ、Ｙ２Ｔａ２Ｏ５Ｎ２、Ｚｒ１＋ｘＧｅＮ２Ｏｘ、Ｇａ１−ｘＺｎｘＮ１−ｘＯｘなどのオキシナイトライド化合物；
Ｔａ３Ｎ５、ＧａＮ、Ｇｅ３Ｎ４、ＭｇおよびＺｒをドープしたＴａ３Ｎ５、ＭｇをドープしたＧａＮなどのナイトライド化合物；
Ｓｍ２Ｔｉ２Ｏ５Ｓ２、Ｌａ５Ｔｉ２ＡｇＳ５Ｏ７などのオキシサルファイド化合物；
Ｌａ５Ｔｉ２ＡｇＳｅ５Ｏ７などのオキシセレナイド化合物；
Ｌａ５Ｔｉ２Ｃｕ（Ｓｘ，Ｓｅ１−ｘ）５Ｏ７、Ｌａ５Ｔｉ２Ａｇ（Ｓｘ，Ｓｅ１−ｘ）５Ｏ７などの、部分的にＳ、Ｓｅが任意の割合で混在したカルコゲナイド化合物などが挙げられる。
【００１５】
上記光触媒としては、オキシナイトライド化合物、ナイトライド化合物、オキシサルファイド化合物、サルファイド化合物、オキシセレナイド化合物、または、セレナイド化合物が好ましく、オキシナイトライド化合物、ナイトライド化合物、オキシサルファイド化合物、または、セレナイド化合物がより好ましい。なかでも、可視光応答型光触媒であることがさらに好ましい。
上記光触媒は、従来公知の方法により合成することができる。
【００１６】
光触媒層に含まれる光触媒粒子の一次粒子の平均粒子径は特に制限されないが、光電変換効率が高いことから、下限としては１ｎｍ以上が好ましく、１０ｎｍ以上がより好ましく、５０ｎｍ以上がさらに好ましく、上限としては５００μｍ以下が好ましく、３００μｍ以下がより好ましく、２００μｍ以下がさらに好ましく、１００μｍ以下が特に好ましい。
ここで、一次粒子とは、粉体を構成する最小単位の粒子を指し、平均粒子径は、ＴＥＭまたはＳＥＭにて観察された任意の１００個の光触媒粒子の粒径（直径）を測定し、それらを算術平均したものである。なお、粒子形状が真円状でない場合は、長径を測定する。
【００１７】
光触媒粒子には、必要に応じて、助触媒が担持されていてもよい。助触媒としては、第２〜１４族の金属、この金属の金属間化合物、合金、または、これらの酸化物、複合酸化物、窒化物、酸窒化物、硫化物、酸硫化物、あるいは、これらの混合物のいずれかを用いることが好ましい。ここで、「金属間化合物」とは、２種以上の金属元素から形成される化合物であり、金属間化合物を構成する成分原子比は必ずしも化学量論比でなく、広い組成範囲をもつものをいう。「これらの酸化物、複合酸化物、窒化物、酸窒化物、硫化物、酸硫化物」とは、第２〜１４族の金属、この金属の金属間化合物、または、合金の酸化物、複合酸化物、窒化物、酸窒化物、硫化物、酸硫化物をいう。「これらの混合物」とは、以上例示した化合物のいずれか二以上の混合物をいう。
【００１８】
助触媒としては、酸素発生側の光触媒としては、好ましくは、Ｔｉ，Ｍｎ，Ｆｅ，Ｃｏ，Ｎｉ，Ｃｕ，Ｒｕ，Ｒｈ，Ｐｄ，Ａｇ，Ｉｎ，Ｔａ，Ｗ，Ｉｒ，ＰｔまたはＰｂの金属、これらの酸化物または複合酸化物であり、より好ましくは、Ｍｎ，Ｃｏ，Ｎｉ，Ｒｕ，Ｒｈ，Ｉｒの金属、これらの酸化物または複合酸化物であり、さらに好ましくは、Ｉｒ，ＭｎＯ，ＭｎＯ２，Ｍｎ２Ｏ３，Ｍｎ３Ｏ４，ＣｏＯ，Ｃｏ３Ｏ４，ＮｉＣｏ２Ｏ４，ＲｕＯ２，Ｒｈ２Ｏ３，ＩｒＯ２である。
水素発生側の光触媒としては、好ましくは、Ｐｔ、Ｐｄ、Ｒｈ、Ｒｕ、Ｎｉ、Ａｕ、Ｆｅ、ＣｒまたはＭｏの金属、これらの酸化物、硫化物または複合酸化物であり、より好ましくは、Ｐｔ、Ｐｄ、Ｒｈ、Ｒｕ、Ｎｉ、Ａｕ、Ｆｅ、ＮｉＯ、ＲｕＯ2、Ｃｒ-Ｒｈ酸化物、ＭｏＳ2、Ｍｏ3Ｓ4、Ｃｒ2Ｏ3で被覆されコアシェル構造をとったＰｔ、Ｒｈ、Ｒｕ、およびＲｈ-Ｃｒ酸化物等であり、さらに好ましくは、Ｐｔ、Ｐｄ、Ｒｈ、Ｒｕ、Ｎｉ、ＮｉＯ、ＲｕＯ2、ＭｏＳ2、Ｍｏ3Ｓ4、Ｃｒ2Ｏ3で被覆されコアシェル構造をとったＰｔ、Ｒｈ、Ｒｕ、およびＲｈ-Ｃｒ酸化物である。
助触媒の担持量は、特に限定されないが、光触媒粒子を基準（１００質量％）として、０．０１〜１０質量％が好ましく、０．０１〜５質量％がより好ましく、０．０５〜３質量％がさらに好ましい。
【００１９】
光触媒層の厚みは特に制限されないが、水分解効率がより優れる点で、０．０１〜３．０μｍが好ましく、０．５〜２．０μｍがより好ましい。
【００２０】
＜集電層＞
集電層は、上記光触媒層にて生成した電子を流す役割を果たす。
集電層は、上記光触媒層上で蒸着法にて形成される層である。つまり、集電層は先に形成されている光触媒層上に蒸着法にて形成される層である。
蒸着法とは、積層（または成膜）しようとする材料を真空中で加熱し、気化または昇華して、離れた位置に置かれた基材の表面に付着させ、薄膜を形成する方法（真空蒸着法）である。蒸着法は、上述したように、先に形成されている層（上記光触媒層）に対しダメージを与えないように層を形成させ得る点で好適である。
蒸着法としては公知の種類（例えば、抵抗加熱蒸着法、イオンビーム蒸着法）が知られているが、加熱方法（熱源）によってその種類が異なり、例えば、抵抗加熱蒸着法、高周波加熱蒸着法、電子ビーム蒸着法、イオンビーム蒸着法（イオンビームアシスト蒸着法）が挙げられる。
蒸着法の際の成膜レートは特に制限されず、使用される材料によって種々の成膜レートが設定されるが、形成される集電層の特性および生産性の点から、０．５〜５００ｎｍ／ｓが好ましく、１〜５０ｎｍ／ｓがより好ましい。
【００２１】
集電層を構成する材料は特に制限されず、上記蒸着法により形成可能であり、導電特性を示す材料であればよく、例えば、金属の単体、または、これらの合金などが挙げられる。集電層を構成する材料としては、具体的には、Ａｕ、Ａｌ、Ｃｕ、Ｃｄ、Ｃｏ、Ｃｒ、Ｆｅ、Ｇａ、Ｇｅ、Ｈｇ、Ｉｒ、Ｉｎ、Ｍｎ、Ｍｏ、Ｎｂ、Ｎｉ、Ｐｂ、Ｐｄ、Ｐｔ、Ｒｕ、Ｒｅ、Ｒｈ、Ｓｂ、Ｓｎ、Ｔａ、Ｔｉ、Ｖ、Ｗ、Ｚｎ、ＴｉＮ、ＴｉＯ２、Ｔａ３Ｎ５、ＴａＯＮ、ＺｎＯ、ＳｎＯ２、Ｉｎｄｉｕｍ  Ｔｉｎ  Ｏｘｉｄｅ（ＩＴＯ）、ＳｎＯ、ＴｉＯ２（：Ｎｂ）、ＳｒＴｉＯ３（：Ｎｂ）、フッ素ドープ酸化錫（ＦＴＯ）、ＣｕＡｌＯ２、ＣｕＧａＯ２、ＣｕＩｎＯ２、ＺｎＯ（：Ａｌ）、ＺｎＯ（：Ｇａ）、ＺｎＯ（：Ｉｎ）、ＧａＮ、ＧａＮ（：Ｃ）、ＧａＮ（：Ｓｉ）、ＧａＮ（：Ｓｎ）、Ｃ、並びに、これらの合金および混合物が挙げられる。
なお、本明細書において、α（：β）と記載がある場合、α中にβがドープされているものを表す。例えば、ＴｉＯ２（：Ｎｂ）は、ＴｉＯ２中にＮｂがドープされていることを表す。
なかでも、集電層中の材料の酸化が起きにくく、導電特性がより維持される点で、集電層は錫（Ｓｎ）または金（Ａｕ）を含むことが好ましく、錫がより好ましい。
【００２２】
集電層の抵抗値は特に制限されないが、水分解用光触媒電極の特性（光電流密度、暗電流）がより優れる点で、４．０Ω／□以下であることが好ましく、３．０Ω／□以下であることがより好ましい。下限は特に制限されないが、０．０１Ω／□以上の場合が多い。
集電層の抵抗値の測定方法は、ガラス基板上に製膜した集電層の抵抗値を４端子４探針法（三菱化学アナリテック製ロレスタGP  MCP-T610型、プローブPSP）で測定する。
【００２３】
集電層の厚みは特に制限されないが、導電特性およびコストのバランスの点から、０．１μｍ〜１０ｍｍが好ましく、１μｍ〜２ｍｍがより好ましい。
集電層の形状は特に制限されず、上述した蒸着法にて製造できる形状であればよく、例えば、パンチングメタル状、メッシュ状、格子状、または、貫通した細孔を持つ多孔体のようなものであってもよい。
【００２４】
＜コンタクト層＞
コンタクト層は、上記光触媒層と上記集電層との間に配置してもよい任意の層である。コンタクト層が配置されることにより、光触媒層と集電層との間の導電パスを増大させることが可能となり、光電変換効率を向上させることができる。また、光触媒層とコンタクト層とを強固に結合させることができ、コンタクト層から光触媒層が容易に脱落してしまうといったことも防止できる。なお、コンタクト層は、上記特性以外にも、集電層の強度補強層としての役割を持つ場合もあり、例えば、集電層として錫を用いた場合、その効果が大きい。
なお、光触媒層と集電層との導電パスが十分にあり、密着性にも優れる場合は、コンタクト層は設けなくてもよい。
【００２５】
コンタクト層は、上記集電層と同じく、蒸着法にて形成される層である。蒸着法に関する説明は、上記集電層で説明した蒸着法と同じである。
コンタクト層は、半導体または良導体を含む層である。半導体または良導体としては、良好な電気伝導性を示し、かつ、水分解反応の逆反応や光触媒の水分解反応の対となる反応を触媒しない材料を使用することが好ましい。
コンタクト層を構成する材料としては、Ａｕ、Ａｌ、Ｃｕ、Ｃｄ、Ｃｏ、Ｃｒ、Ｆｅ、Ｇａ、Ｇｅ、Ｈｇ、Ｉｒ、Ｉｎ、Ｍｎ、Ｍｏ、Ｎｂ、Ｎｉ、Ｐｂ、Ｐｄ、Ｐｔ、Ｒｕ、Ｒｅ、Ｒｈ、Ｓｂ、Ｓｎ、Ｔａ、Ｔｉ、Ｖ、Ｗ、Ｚｎ、ＴｉＮ、ＴｉＯ２、Ｔａ３Ｎ５、ＴａＯＮ、ＺｎＯ、ＳｎＯ２、Ｉｎｄｉｕｍ  Ｔｉｎ  Ｏｘｉｄｅ（ＩＴＯ）、ＳｎＯ、ＴｉＯ２（：Ｎｂ）、ＳｒＴｉＯ３（：Ｎｂ）、フッ素ドープ酸化錫（ＦＴＯ）、ＣｕＡｌＯ２、ＣｕＧａＯ２、ＣｕＩｎＯ２、ＺｎＯ（：Ａｌ）、ＺｎＯ（：Ｇａ）、ＺｎＯ（：Ｉｎ）、ＧａＮ、ＧａＮ（：Ｃ）、ＧａＮ（：Ｓｉ）、ＧａＮ（：Ｓｎ）、Ｃ、並びに、これらの合金および混合物が挙げられる。
【００２６】
コンタクト層の厚みは特に制限されないが、光触媒層の受光面とは反対側を被覆し得る程度の厚みがあればよく、例えば、０．３ｎｍ以上が好ましく、１ｎｍ以上がより好ましく、１０ｎｍ以上がさらに好ましく、１ｍｍ以下の場合が多い。
【００２７】
＜水分解用光触媒電極＞
水分解用光触媒電極は、上述した光触媒層と集電層とを少なくとも有する。また、水分解用光触媒電極は、光触媒層と集電層との間にコンタクト層を有していてもよい。
水分解用光触媒電極は、上記層以外の他の層を有していてもよい。例えば、後述する粒子転写法により水分解用光触媒電極を作製する場合は、集電層の光触媒層側とは反対側の表面上に、電極の機械的強度を補強するために基材（後述する第２の基材に該当）を有していてもよい。また、集電層と基材との間には接着層を有していてもよい。
【００２８】
＜水分解用光触媒電極の製造方法＞
水分解用光触媒電極の製造方法は特に制限されず、上述した態様の水分解用光触媒電極が製造できればよいが、形成される水分解用光触媒電極の特性（光電流密度、暗電流）がより優れる点で、以下図３を用いて説明する製造方法が好ましい。なお、図３では、光触媒層１２、コンタクト層１６と、集電層１４とを含む水分解用光触媒電極１００の製造方法を示すが、コンタクト層１６を設けない場合は、後述する工程Ｓ２（コンタクト層形成工程）を実施しなければよい。
図３は、本発明の水分解用光触媒電極の製造工程を説明するための概略図である。
図３に示す製造方法は、光触媒層を形成する工程Ｓ１と、光触媒層の一方の面に、半導体または良導体を含むコンタクト層を形成する工程Ｓ２と、コンタクト層の光触媒層側とは反対側の面に集電層を形成する工程Ｓ３とを少なくとも備える。なお、上記工程Ｓ３の後に、非接触光触媒を除去する工程Ｓ４を実施してもよい。なお、工程Ｓ４に関しては、後述するような、補強基材形成工程Ｓ４ａまたは洗浄工程Ｓ４ｃを備えることが好ましい。
【００２９】
（工程Ｓ１：光触媒層形成工程）
工程Ｓ１は、光触媒層を形成する工程である。光触媒層を形成する方法は特に制限されないが、例えば、光触媒粒子とバインダーとの混錬、加圧成型により光触媒層を形成する方法や、第１の基材上に光触媒層を積層する方法が挙げられる。特に、バインダーを使用せずに強固な層を形成することができ、かつ、光触媒層とコンタクト層（または集電層）との間に不純物が混入しがたいことから、第１の基材上に積層することによって光触媒層を形成する方法が好ましい。
図３では、第１の基材を用いる態様について詳述する。より具体的には、本工程では、図３（Ａ）に示すように、第１の基材２０上に光触媒層１２を形成する。なお、光触媒層１２には、光触媒粒子１８が含まれる。
本工程で使用される第１の基材としては、光触媒との反応に不活性であり、化学的安定性、耐熱性に優れる材料を選択することが好ましく、例えば、ガラス板、Ｔｉ板、Ｃｕ板が好ましい。
なお、光触媒層が配置される第１の基材の表面は、研磨処理および／または洗浄処理が施されていてもよい。
【００３０】
光触媒層の形成方法は特に制限されないが、例えば、光触媒粒子を溶媒に分散させて懸濁液として、第１の基材上に懸濁液を塗布して、必要に応じて乾燥することにより行うことができる。
懸濁液中の溶媒としては、水；メタノール、エタノール等のアルコール類；アセトン等のケトン類；ベンゼン、トルエン、キシレン等の芳香族類が挙げられる。なお、溶媒に光触媒粒子を分散させる場合、超音波処理を施すことで、光触媒粒子を溶媒中に均一に分散させることができる。
【００３１】
第１の基材上に懸濁液を塗布する方法は特に制限されず、例えば、スプレー法、ディップ法、スキージ法、ドクターブレード法、スピンコート法、スクリーンコート法、ロールコーティング法、インクジェット法などの公知の方法が挙げられる。また、懸濁液を入れた容器の底面に第１の基材を配置しておき、第１の基材上に光触媒粒子を沈降させた後に水を拭き取る方法でもよい。
塗布後の乾燥条件としては、溶媒の融点以上の温度に保持するか、短時間での溶媒が揮発する程度の温度（例えば、１５〜２００℃程度）に加熱すればよい。
【００３２】
上記手順により形成された光触媒層中においては、光触媒粒子同士、および、光触媒粒子と第１の基材とは、光触媒粒子の有する静電力で付着していることが好ましい。
また、光触媒層と、コンタクト層または集電層との間の導電パスの形成が阻害されないように、光触媒層にはバインダーなど他の成分は含まれないほうが好ましい。特に、有色または絶縁性のバインダーは含まれない方が好ましい。
【００３３】
（工程Ｓ２：コンタクト層形成工程）
工程Ｓ２は、工程Ｓ１で形成された光触媒層の一方の面に、半導体または良導体を含むコンタクト層を形成する工程である。より具体的には、本工程では、図３（Ｂ）に示すように、光触媒層１２上にコンタクト層１６を形成する。
半導体または良導体を形成する方法は、上述したように蒸着法が採用される。蒸着法については上述した通りである。
【００３４】
（工程Ｓ３：集電層形成工程）
工程Ｓ３は、工程Ｓ２で形成されたコンタクト層の光触媒層側とは反対側の面に集電層を形成する工程である。より具体的には、本工程では、図３（Ｃ）に示すように、コンタクト層１６上に集電層１４を形成する。
集電層を形成する方法は、上述したように蒸着法が採用される。蒸着法については上述した通りである。
【００３５】
（工程Ｓ４：非接触光触媒除去工程）
工程Ｓ４は、コンタクト層と接触していない光触媒粒子を除去する工程である。除去方法は特に制限されないが、例えば、超音波洗浄処理等の洗浄液を用いて光触媒粒子を除去する洗浄工程Ｓ４ｃが適用可能である。
洗浄液としては、例えば、水、電解質水溶液；メタノール、エタノールなどのアルコール：ペンタン、ヘキサンなどの脂肪族炭化水素；トルエン、キシレンなどの芳香族炭化水素；アセトン、メチルエチルケトンなどのケトン類；酢酸エチルなどのエステル類；フルオロカーボンなどのハロゲン化物；ジエチルエーテル、テトラヒドロフランなどのエーテル類；ジメチルスルホキシドなどのスルホキシド類；ジメチルホルムアミドなどの含窒素化合物などが挙げられる。なかでも、水、または、メタノール、エタノール、テトラヒドロフランなどの水溶性の化合物が好ましい。
【００３６】
なお、集電層の機械的強度が低く、工程Ｓ４において水分解用光触媒電極の破損が懸念される場合には、集電層のコンタクト層側とは反対側の面に第２の基材を設ける、補強基材形成工程Ｓ４ａを経て、洗浄工程Ｓ４ｃに供することが好ましい。
第２の基材を設ける方法は特に制限されないが、例えば、カーボンテープなどの接着剤を用いて、集電層と第２の基材とを接着する方法が挙げられる。すなわち、図３（Ｄ）に示すように、集電層１４のコンタクト層１６側とは反対側の面に、接着層２２を介して、第２の基材２４を貼り付けることができる。
【００３７】
また、上記工程Ｓ１において、第１の基材上に光触媒粒子を積層した場合、第１の基材を除去する基材除去工程Ｓ４ｂを経た後（好ましくは、図３（Ｅ）に示すように、補強基材形成工程Ｓ４ａに引き続き基材除去工程Ｓ４ｂを経た後）、コンタクト層と接触していない光触媒粒子を洗浄工程Ｓ４ｃにより除去することが好ましい。
【００３８】
基材除去工程Ｓ４ｂにて実施される第１の基材の除去方法は特に制限されないが、例えば、第１の基材を機械的に除去する方法や、水に浸漬して光触媒粒子積層部を湿潤させ、光触媒粒子間の結合を弱めて第１の基材を除去する方法、酸またはアルカリ等の薬剤で基材を溶解させて除去する方法、基材を物理的に破壊して除去する方法などが挙げられるが、光触媒層の損傷の可能性が低い点で、基材を剥離する方法が好ましい。なお、基材除去工程Ｓ４ｂにより、コンタクト層と非接触の光触媒粒子の一部を第１の基材とともに物理的に除去することが可能である（図３（Ｅ））。
一方で、コンタクト層と接触している光触媒粒子については、コンタクト層と物理的にある程度強固に結合しているため、第１の基材を除去する際も、脱落することなくコンタクト層側に残ることとなる。この場合、基材除去工程Ｓ４ｂでは除去しきれなかった非接触の光触媒粒子については、洗浄工程Ｓ４ｃにより、さらの除去処理に供されることが好ましい。
【００３９】
上述した光触媒層および集電層、さらに任意の構成要素であるコンタクト層を備える水分解用光触媒電極は、上述した優れた効果を生じる。
この水分解用光触媒電極と水とを接触させ、光を照射することにより、水の分解が進行し、酸素または水素が生成される。特に、上記水分解用光触媒電極は、いわゆるアノード電極として好適に使用できる。
なお、照射される光としては、光分解反応を生じさせうる光であればよく、具体的には、太陽光などの可視光、紫外光、赤外光などが利用でき、そのなかでも、その量が無尽蔵である太陽光が好ましい。
また、上記水分解用光触媒電極を備える水分解装置は、優れた特性を示すが、水分解用光触媒電極以外の構成（例えば、対極など）は公知の構成を使用することができる。
【実施例】
【００４０】
以下、実施例により、本発明についてさらに詳細に説明するが、本発明はこれらに限定されるものではない。
【００４１】
（合成例１：ＳｎＮｂ２Ｏ６）
酸化第一スズ：ＳｎＯ（和光純薬製）１．３５ｇと酸化ニオブ：Ｎｂ２Ｏ５（アルドリッチ製）２．６６ｇをメノウ乳鉢で混ぜてからアルミナ製ボートに入れ、電気管状炉にて、窒素流速５０ｍＬ／ｍｉｎの条件下、８００℃で１０時間アニール処理した。得られた粉末は、メノウ乳鉢で解砕した。ＸＲＤ（Ｘ−ｒａｙ  ｄｉｆｆｒａｃｔｉｏｎ、リガク製  粉末Ｘ線回折装置  全自動水平型多目的Ｘ線回折装置  ＳｍａｒｔＬａｂ）測定から、得られた粉末がＳｎＮｂ２Ｏ６であることを確認した。
【００４２】
（合成例２：酸化コバルトを担持したＲｈ、Ｓｂ共ドープＴｉＯ２（ＣｏＯx／ＴｉＯ２：Ｒｈ、Ｓｂ））
酸化チタン：ＴｉＯ２（高純度化学製）４．６１ｇおよび酸化ロジウム：Ｒｈ２Ｏ３（和光純薬製）０．０９９ｇ、酸化アンチモン：Ｓｂ２Ｏ３（ナカライテスク製）０．２２７ｇをメノウ乳鉢で混合した（原子比Ｔｉ／Ｒｈ／Ｓｂ＝０．９６１／０．０１３／０．０２６）。得られた混合物をアルミナルツボに入れ、電気炉にて大気中、９００℃で１時間焼成してから解砕し、アルミナルツボに入れて、さらに電気炉で大気中、１１５０℃で１０時間焼成した。得られた光触媒粉末をメノウ乳鉢で解砕し、ＸＲＤ測定から酸化チタン（ルチル型構造）の単一相であることを確認した。
得られた光触媒粉末０．０５ｇを磁性蒸発皿に入れ、水５００μＬおよび硝酸コバルト：Ｃｏ（ＮＯ３）２・６Ｈ２Ｏ（和光純薬製）を溶かした０．３４４ｍｏｌ／Ｌ（Ｃｏとして）水溶液を２５μＬ加え、ホットプレート上にて１２０℃で蒸発乾固させた後、電気炉にて、大気中、３００℃で２時間焼成した。ＳＥＭ観察により、助触媒（酸化コバルト）が光触媒粉末に担持されていることを確認した。
【００４３】
（合成例３：酸化コバルトを担持したＲｈ、Ｓｂ共ドープＳｒＴｉＯ３（ＣｏＯX／ＳＴＯ：Ｒｈ、Ｓｂ））
水２７．５ｍＬを入れた２００ｍＬテフロン（登録商標）容器に、水酸化ストロンチウム：Ｓｒ（ＯＨ）２・８Ｈ２Ｏ（高純度化学製）１０．６ｇ、酸化チタン：ＴｉＯ２（日本アエロジル製）３．０４ｇ、および、酸化アンチモン：Ｓｂ２Ｏ５（高純度化学製）０．１９４gを入れて撹拌し、懸濁液とした。得られた懸濁液に、硝酸ロジウム：Ｒｈ（ＮＯ３）３（関東化学製）を溶かした３５．６ｍｍｏｌ／Ｌ水溶液（Ｒｈとして）を２２．５ｍＬ加えて、十分に撹拌した（原子比Ｓｒ／Ｔｉ／Ｒｈ／Ｓｂ＝１．００／０．９５／０．０２／０．０３）。次に、上記テフロン（登録商標）容器をステンレス製反応容器に入れて、水熱反応装置にて１６０℃で２０時間水熱処理をした。得られた沈殿物は、８０℃の水で３回洗浄してから遠心分離により分離・回収し、６０℃で一晩乾燥して、解砕した。得られた沈殿物をアルミナルツボに入れて電気炉にて、大気中、１１５０℃で１０時間焼成し、メノウ乳鉢で解砕した。得られた光触媒粉末は、ＸＲＤ測定からがチタン酸ストロンチウムの単一相であることを確認した。
得られた光触媒粉末０．０５ｇを磁性蒸発皿に入れ、水５００μＬおよび硝酸コバルト：Ｃｏ（ＮＯ３）２・６Ｈ２Ｏ（和光純薬製）を溶かした０．３４４ｍｏｌ／Ｌ（Ｃｏとして）水溶液を２５μＬ加え、ホットプレート上にて１２０℃で蒸発乾固させた後、電気炉にて、大気中、３００℃で２時間焼成した。ＳＥＭ観察により、助触媒（酸化コバルト）が光触媒粉末に担持されていることを確認した。
【００４４】
（合成例４：酸化コバルト担持ＢａＮｂＯ２Ｎ）
ＮｂＣｌ５（高純度化学研究所製、３Ｎ、２．９３ｇ）、ＢａＣＯ３（関東化学製、３Ｎ、２．６８ｇ）、クエン酸（和光純薬製、２３．５ｇ）、エチレングリコール（和光純薬製、試薬特級、３０．３g）およびメタノール（和光純薬製、９９．５％、３９．１g）を混合し（Ｂａ／Ｎｂ（モル比）＝１．２５）、ホットスターラー上で均一に撹拌を行い、錯化を行った。続いて３５０℃のマントルヒーターで、得られた混合物を３５０℃で３時間加熱し、炭化させた。次に、アルミナボート上でさらに５００℃で５時間加熱し、白色の固体を得た。さらに、得られた固体を７００℃で２時間焼成し、さらにその後８００℃で３時間焼成した。得られたＢａ５Ｎｂ４Ｏ１５の生成はＸＲＤにて確認した。得られたＢａ５Ｎｂ４Ｏ１５に対して、電気管状炉にて、１００％アンモニア気流下（５００ｍｌ／ｍｉｎ）にて８５０℃で５０時間窒化処理を施した。その後、生成物の表面を１Ｍ硝酸で洗浄処理し、バリウムニオブオキシナイトライド（ＢａＮｂＯ２Ｎ）を得た。バリウムニオブオキシナイトライドの生成はＸＲＤにて確認した。また、拡散反射スペクトル測定より、バリウムニオブオキシナイトライドの吸収端は７４０ｎｍであることが確認された。なお、上記Ｂａ／Ｎｂ（モル比）は、ＢａＣＯ３由来のバリウム原子のモル量と、ＮｂＣｌ５由来のニオブ原子のモル量との比を意図する。
磁性蒸発皿で得られたバリウムニオブオキシナイトライドの懸濁液（溶媒：Ｈ２Ｏ）を作製し、硝酸コバルト水溶液をＣｏ／ＢａＮｂＯ２Ｎが質量比で２質量％となるように添加した。その後、沸騰した水の入ったビーカー上から上がってくる水蒸気で磁性蒸発皿を加熱しつつ、ガラス棒で攪拌した。
得られた粉末をアンモニア気流下（２００ｍｌ／ｍｉｎ）、５００℃で１時間加熱処理し、さらに酸素雰囲気下で、２００℃で１時間加熱処理を行い、光触媒粉末を製造した。得られた光触媒粉末をＳＥＭ−ＥＤＸ（装置名：株式会社  日立ハイテクノロジーズ  ＳＵ−８０２０）にて観察したところ、バリウムニオブオキシナイトライドに助触媒（酸化コバルト）が担持されていることが確認された。
【００４５】
（合成例５：ＢｉＶＯ４）
６．０ｍｍｏｌのＮＨ４ＶＯ３（関東化学，９９．０％）の硝酸水溶液（２．０ｍｏｌ/ｌ，１００ｍｌ）、６．０ｍｍｏｌのＢｉ（ＮＯ３）３・５Ｈ２Ｏ（関東化学，９９．９％）を含む硝酸水溶液（２．０ｍｏｌ/ｌ，１００ｍｌ）をそれぞれ作製した。それぞれを３０分攪拌した後、２種類の溶液を１：１（モル比）で混合した。次に、５ｇの尿素（関東化学，９９．０％）を得られた溶液に添加した。得られた溶液を１００ｍｌのテフロン（登録商標）内筒のステンレススチール製のオートクレーブに封入し、２００℃で６０分マイクロウェーブ水熱反応を行って、ＢｉＶＯ４を製造した。得られた光触媒粉末は、ＸＲＤ測定からがＢｉＶＯ４の単一相であることを確認した。
【００４６】
＜水分解用光触媒電極の作製＞
酸化チタン（高純度化学研究所製、商品名  TIO14BP）を低沸点有機溶剤（溶媒：イソプロピルアルコール）に懸濁させて、懸濁液を作製した。なお、懸濁液中における光触媒粉末（酸化チタン）の濃度は１．６６質量％であった。
次に、得られた懸濁液を基材（フロート板ガラス（ＦＬガラス））上に塗布し、乾燥させて、基材上に光触媒層が配置された光触媒層付き基材Ａを作製した。
また、上記酸化チタンの代わりに、上記合成例１〜５にて製造した光触媒粉末（光触媒粒子）それぞれを用いた以外は、上記と同様の手順に従って、光触媒層付き基材Ｂ〜Ｆをそれぞれ作製した。
【００４７】
（実施例１〜６）
上記光触媒層付き基材Ａの光触媒層上に、コンタクト層となるチタン層（厚み６００ｎｍ）を蒸着法にて積層した。装置はアルバック製機工製  VPC-260Fを使用して、成膜レートが５ｎｍ／ｓとなるようにした。
次に、コンタクト層上に、集電層となる錫層（４．４μｍ）を蒸着法にて積層した。装置はアルバック製機工製  VPC-260Fを使用して、成膜レートが５ｎｍ／ｓとなるようにした。
次に、カーボンテープを用いて集電層上にガラス基材（ソーダライムガラス）を接着した。その後、得られた積層体（基材（ＦＬガラス）、光触媒層、コンタクト層、集電層、エポキシ樹脂層、ガラス基材（ソーダライムガラス））から基材（ＦＬガラス）を剥離して、純水中で１０分間超音波洗浄することで、水分解用光触媒電極を得た。
上記光触媒層付き基材Ａの代わりに、光触媒層付き基材Ｂ〜Ｆをそれぞれ用いた以外は、上記と同様の手順に従って、水分解用光触媒電極をそれぞれ作製した。
なお、上記で得られた光触媒層付き基材Ａ〜Ｆ中における光触媒層の厚みは０．５〜２．０μｍ程度であった。
なお、上記蒸着条件と同条件でガラス基板上へ直接成膜した際のチタン層および錫層の抵抗値は、それぞれ２．８Ω／□および０．４Ω／□であった。
【００４８】
（合成例６：ＢａＴａＯ２Ｎ）
酸化タンタル（高純度化学製）０．８８ｇと炭酸バリウム（関東化学製）０．７９ｇをメノウ乳鉢で粉砕混合した後にアルミナ製ボートに入れ、ボックス型電気炉で１０００℃、１０時間焼成し酸化物前駆体を得た。この前駆体を電気管状炉にて、１００％アンモニア気流下（２００ｍｌ/ｍｉｎ）にて、９００℃で１０時間窒化処理した。得られた粉末は、メノウ乳鉢で解砕した。ＸＲＤ測定より、得られた粉末がバリウムタンタルオキシナイトライド（ＢａＴａＯ2Ｎ）であることを確認した。
（実施例７）
上記合成例６にて製造した光触媒粉末（光触媒粒子）を低沸点有機溶剤（溶媒：メタノール）に懸濁させて、懸濁液を作製した。なお、懸濁液中における光触媒粉末（ＢａＴａＯ2Ｎ）の濃度は６．３質量％であった。
次に、得られた懸濁液を基材（フロート板ガラス（ＦＬガラス））上に塗布し、乾燥させて、基材上に光触媒層（厚み：０．５〜２．０μｍ）が配置された光触媒層付き基材Ｇを作製した。
上記光触媒層付き基材Ｇの光触媒層上に、コンタクト層となるチタン層（厚み６００ｎｍ）を蒸着法にて積層した。装置はアルバック製機工製  VPC-260Fを使用して、成膜レートが５ｎｍ／ｓとなるようにした。
次に、コンタクト層上に、集電層となる錫層（４．４μｍ）を蒸着法にて積層した。装置はアルバック製機工製  VPC-260Fを使用して、成膜レートが５ｎｍ／ｓとなるようにした。基材（フロート板ガラス（ＦＬガラス））上より金属膜（光触媒層、コンタクト層および集電層の積層体）を剥離させ、純水中で１０分間超音波洗浄することで、水分解用光触媒電極（ＢａＴａＯ2Ｎ電極）を得た。
（助触媒担持）
ｐＨ７の０．１Ｍ−Ｋ2ＨＰＯ4、０．１Ｍ−ＫＨ2ＰＯ4溶液に１０ｍＭのＣｏ（ＮＯ3）3・６Ｈ2Ｏを溶解させ、この中に作製したＢａＴａＯ2Ｎ電極を浸漬した。ＢａＴａＯ2Ｎ電極を作用極、Ａｇ/ＡｇＣｌ電極を参照極、Ｐｔ線を対極とした三電極式の電気化学測定方法にて１．１Ｖ（ｖｓ Ａｇ/ＡｇＣｌ）を１００秒間印加して、助触媒をＢａＴａＯ2Ｎ電極上に担持した。その後蒸留水で洗浄し、水分解用光触媒電極とした。
【００４９】
（合成例８）
合成例５と同様にＢｉＶＯ４を合成した。次に、磁性るつぼ中で、ＢｉＶＯ４の懸濁液（溶媒：Ｈ２Ｏ）を作製し、硝酸コバルト水溶液をＣｏ／ＢｉＶＯ４の質量割合｛（Ｃｏ／ＢｉＶＯ４）×１００｝で０．５質量％となるように添加した。その後、沸騰した水の入ったビーカーから上がってくる水蒸気で磁性るつぼを加熱しつつ、ガラス棒で攪拌した。
得られた粉末を、大気下で、４００℃で２時間加熱処理を行い、酸化コバルトが担持されたＢｉＶＯ４を製造した。
水分解用光触媒電極の作製は、酸化チタンの代わりに、上記合成例８にて製造した光触媒粉末（光触媒粒子）を用いた以外は、実施例１と同様の手順に従って、光触媒層（厚み：０．５〜２．０μｍ）付き基材Ｈを作製した。
【００５０】
（実施例８）
上記光触媒層付き基材Ｈの光触媒層上に、コンタクト層となるチタン層（厚み１μｍ）を蒸着法にて積層した。装置はアルバック製機工製  VPC-260Fを使用して、成膜レートが５ｎｍ／ｓとなるようにした。
次に、コンタクト層上に、集電層となる金層（２μｍ）を蒸着法にて積層した。装置はアルバック製機工製（ＶＰＣ-２６０Ｆ）を使用して、成膜レートが５ｎｍ／ｓとなるようにした。基材（フロート板ガラス（ＦＬガラス））上より金属膜（光触媒層、コンタクト層および集電層の積層体）を剥離させ、純水中で１０分間超音波洗浄することで、水分解用光触媒電極を得た。
【００５１】
（比較例１〜６）
上記光触媒層付き基材Ａの光触媒層上に、集電層となるチタン層（厚み４μｍ）をスパッタリング法にてそれぞれ積層した。装置はアルバック社製  ＣＳ‐Ｓを使用して、基板温度は３００℃とした。
得られた集電層付き基材を用いて、上記実施例１〜６と同様の手順に従って、水分解用光触媒電極を作製した。
なお、上記光触媒層付き基材Ａの代わりに、光触媒層付き基材Ｂ〜Ｆをそれぞれ用いた以外は、上記と同様の手順に従って、水分解用光触媒電極を作製した
なお、上記蒸着条件と同条件でガラス基板上へ直接成膜した際のチタン層の抵抗値は、６．８Ω／□であった。
【００５２】
＜電極の評価＞
（光電流密度）
作製した水分解用光触媒電極の光電流密度の評価は、ポテンショスタットを用いた３電極系での電流−電位測定によって行った。平面窓付きのセパラブルフラスコを電気化学セルに用い、参照極にＡｇ／ＡｇＣｌ電極、対極にＰｔワイヤーを用いた。電解液は、０．１Ｍ  ＫＢｉ緩衝液（ｐＨ＝９．３）を用いた。電気化学セル内部はアルゴンで満たし、かつ、測定前に十分にバブリングを行うことによって溶存する酸素、二酸化炭素を除去した。光電気化学測定には、ソーラーシミュレータ（ＡＭ１．５Ｇ）を光源として用いた。
上記実施例１〜８および比較例１〜６にて作製した水分解用光触媒電極について、測定電位１．２Ｖ（ｖｓ．ＲＨＥ）における光電流密度（ｍＡ／ｃｍ２）を測定した。
暗電流については、光を照射しない場合の電流値のことで、測定電位１．２Ｖ（ｖｓ．ＲＨＥ）と１．４Ｖ（ｖｓ．ＲＨＥ）で評価した。
結果を以下の表１にまとめて示す。なお、表１中、「暗電流密度評価１」は測定電位１．２Ｖ（ｖｓ．ＲＨＥ）の評価を、「暗電流密度評価２」は測定電位１．４Ｖ（ｖｓ．ＲＨＥ）の評価を表す。
また、実施例８に関しては、電解液は０．１Ｍ  ＫＰｉ緩衝液（ｐＨ＝７．０）を用いた。
【００５３】
【表１】
0006371648.tif 000002
【００５４】
上記表に示すように、蒸着法にて集電層を作製した実施例１は、スパッタリング法にて集電層を作製した比較例１と比較して、光電流密度が高く、暗電流の発生もより抑制されていた。なお、実施例２〜６と比較例２〜６とのそれぞれの比較からも、同様の結果が確認された。
【符号の説明】
【００５５】
１０，１００    水分解用光触媒電極
１２    光触媒層
１４    集電層
１６    コンタクト層
１８    光触媒粒子
２０    第１の基材
２２    接着層
２４    第２の基材
【図１】
0006371648.tif 000003
【図２】
0006371648.tif 000004
【図３】
0006371648.tif 000005